(57)【要約】断熱扉（１０１）は、外面材（１０２）と内面材（１０３）との間の空間に充填発泡された発泡ポリウレタン樹脂（１０４）を備える。発泡ポリウレタン樹脂（１０４）は、少なくとも、ポリオールと、ポリイソシアネートと、シクロペンタンと、大気圧下における沸点が１０℃以下のハイドロフルオロオレフィンであるＨＦＯ１２３４ｚｅとの混合物が、空間に注入されて、発泡し硬化して構成されている。
2018159430.tif 000002
【特許請求の範囲】
【請求項１】
発泡ポリウレタン樹脂と、
前記発泡ポリウレタン樹脂が充填発泡される空間とを備え、
前記発泡ポリウレタン樹脂は、少なくとも、ポリオール成分と、ポリイソシアネート成分と、大気圧下における沸点が１０℃以下のハイドロフルオロオレフィンである第１の発泡剤と、シクロペンタンである第２の発泡剤との混合物が、前記空間に注入されて、発泡、硬化したものであることを特徴とする断熱体。
【請求項２】
前記第１の発泡剤の熱伝導率は、１５．０ｍＷ／ｍＫ以下である
請求項１に記載の断熱体。
【請求項３】
前記第１の発泡剤は、前記ポリオール成分に対する溶解度が、前記ポリオール成分に対する二酸化炭素の溶解度以上である
請求項１または請求項２に記載の断熱体。
【請求項４】
前記第１の発泡剤が、ＨＦＯ１２３４ｚｅまたはＨＦＯ１３３６ｍｚｚである
請求項１から３のいずれか一項に記載の断熱体。
【請求項５】
前記発泡ポリウレタン樹脂のコア密度が、５０ｋｇ／ｍ３以下である
請求項１から３のいずれか一項に記載の断熱体。
【請求項６】
前記第１の発泡剤は、前記発泡ポリウレタン樹脂に対する添加量が、１％以上１０％以下である
請求項１から５のいずれか一項に記載の断熱体。
【請求項７】
請求項１から６のいずれか一項に記載の断熱体が箱状の形状を有する断熱箱体。
【請求項８】
請求項１から６のいずれか一項に記載の断熱体を有する断熱扉。
【請求項９】
一方向に開口部が設けられた箱体と、前記箱体の前記開口部を閉じて密閉空間が形成されるように配設された扉と、前記箱体と前記扉とから形成される前記密閉空間を冷却する冷却装置とからなる冷凍冷蔵庫において、前記箱体が請求項７に記載の断熱箱体である冷凍冷蔵庫。
【請求項１０】
一方向に開口部が設けられた箱体と、前記箱体の前記開口部を閉じて密閉空間が形成されるように配設された扉と、前記箱体と前記扉とから形成される前記密閉空間を冷却する冷却装置とからなる冷凍冷蔵庫において、前記扉が請求項８に記載の断熱扉である冷凍冷蔵庫。
【発明の詳細な説明】
【技術分野】
【０００１】
本開示は、内部に充填発泡された発泡ポリウレタン樹脂を有する断熱体と、断熱体を有する断熱箱体と、断熱体を有する断熱扉と、これらのうち少なくとも一つを備える冷凍冷蔵庫とに関する。
【背景技術】
【０００２】
近年、地球環境保護の観点から、熱エネルギを効率的に利用する技術開発に対する社会的要望が高まっている。このような背景から、冷凍冷蔵庫において、各種部品及び機器全体の省エネルギ設計に加えて、高性能断熱技術の開発に注力されている。一般的に、冷凍冷蔵庫では、断熱材料として、発泡ポリウレタン樹脂が使用されている。【０００３】
発泡ポリウレタン樹脂は、原料であるポリオール及びポリイソシアネートに発泡剤が加えられて、発泡成形されて得られる。発泡剤として、以前は、ＣＦＣ及びＨＣＦＣが用いられていたが、オゾン層破壊及び地球温暖化の問題が指摘され、近年はノンフロンであるシクロペンタンを用いた発泡ポリウレタン樹脂が主流となっている。しかし、シクロペンタンを発泡剤とした発泡ポリウレタン樹脂は、ＣＦＣ及びＨＣＦＣに比べて、ガスの熱伝導率が高く、発泡ポリウレタン樹脂の断熱性能が劣るという問題がある。【０００４】
そこで、発泡剤として、二酸化炭素を用い、発泡気泡の微細化を図ることで輻射伝熱を小さくし、熱伝導率を低くすることで、上記問題の解決を図っているものがある（例えば、特許文献１参照）。【０００５】
しかしながら、発泡剤として二酸化炭素を用いる場合には、以下のような課題がある。二酸化炭素のガスの熱伝導率が高いため、発泡ポリウレタン樹脂の断熱性能が悪化する。また、空間に原料を注入する時に突沸し、発泡ポリウレタン樹脂に大きな気泡が生じ、断熱性能が悪化する。
【先行技術文献】
【特許文献】
【０００６】
【特許文献１】特開２００９−２６２９号公報
【発明の概要】
【０００７】
本開示は、上記のような従来の課題に鑑みてなされたものであり、発泡ポリウレタン樹脂の断熱性能の優れた断熱体を提供する。また、本開示は、上記断熱体を有する断熱箱体、上記断熱体を有する断熱扉、及び、これらうち少なくとも一つを備える冷凍冷蔵庫を提供する。
【０００８】
具体的には、本開示の一例による断熱体は、発泡ポリウレタン樹脂と、発泡ポリウレタン樹脂が充填発泡される空間とを備える。発泡ポリウレタン樹脂は、少なくとも、ポリオール成分と、ポリイソシアネート成分と、大気圧下における沸点が１０℃以下のハイドロフルオロオレフィンである第１の発泡剤と、シクロペンタンである第２の発泡剤との混合物が、空間に注入されて、発泡し硬化されて構成されている。
【０００９】
このような構成により、発泡ポリウレタン樹脂の気泡内のガスの熱伝導率を低くするとともに、突沸によるフォームへの大きな気泡の生成を低減することができる。また、このような構成により、発泡ポリウレタン樹脂が、大きな気泡を生じることなく発泡することができる。よって、このような構成により、発泡ポリウレタン樹脂の断熱性能、及び、発泡ポリウレタン樹脂を備えた断熱体の断熱性能を、向上させることができる。
【００１０】
また、本開示の一例による断熱体において、第１の発泡剤の熱伝導率は、好ましくは１５．０ｍＷ／ｍＫ以下である。このような構成によれば、第１の発泡剤であるＨＦＯは、二酸化炭素よりガスの熱伝導率が低いので、発泡ポリウレタン樹脂の断熱性能、及び、発泡ポリウレタン樹脂を備えた断熱体の断熱性能を高めることができる。
【００１１】
また、本開示の一例による断熱体において、第１の発泡剤は、ポリオール成分に対する溶解度が、好ましくは、ポリオール成分に対する二酸化炭素の溶解度以上である。このような構成によれば、二酸化炭素よりポリオール成分に対する溶解度が高いため、発泡ポリウレタン樹脂は、発泡時に比較的緩やかに気化し、大きな気泡を生じることなく発泡することができる。これにより、発泡ポリウレタン樹脂の断熱性能、及び、発泡ポリウレタン樹脂を備えた断熱体の断熱性能を高めることができる。
【００１２】
また、本開示の一例による断熱体において、第１の発泡剤は、好ましくは、ＨＦＯ１２３４ｚｅまたはＨＦＯ１２３３ｚｄである。第１の発泡剤が、二酸化炭素よりガスの熱伝導率が低いＨＦＯ１２３４ｚｅまたはＨＦＯ１２３３ｚｄで構成されているので、発泡ポリウレタン樹脂の断熱性能、及び、発泡ポリウレタン樹脂を備えた断熱体の断熱性能を高めることができる。
【００１３】
また、本開示の一例による断熱体において、発泡ポリウレタン樹脂のコア密度は、好ましくは５０ｋｇ／ｍ３以下である。このような構成によれば、密度からみると、発泡ポリウレタン樹脂の熱伝導率を低くできるので、発泡ポリウレタン樹脂の断熱性能、及び、発泡ポリウレタン樹脂を備えた断熱体の断熱性能を高めることができる。
【００１４】
また、本開示の一例による断熱体において、第１の発泡剤は、発泡ポリウレタン樹脂に対する添加量が、好ましくは１％以上１０％以下である。このような構成によれば、発泡ポリウレタン樹脂の注入時に突沸することを抑えることができ、発泡ポリウレタン樹脂に大きな気泡が生じることを低減することができる。よって、このような構成により、発泡ポリウレタン樹脂の断熱性能、及び、発泡ポリウレタン樹脂を備えた断熱体の断熱性能を高めることができる。
【００１５】
また、本開示の一例による断熱箱体は、上記の断熱体の特徴のうち少なくともいずれか一つを有する断熱体で構成され、断熱体が箱状の形状を有していてもよい。このような構成により、優れた断熱性能を有する断熱箱体が得られる。
【００１６】
また、本開示の一例による断熱扉は、上記の断熱体の特徴のうち少なくともいずれか一つを有する断熱体で構成されている。このような構成により、優れた断熱性能を有する断熱扉が得られる。
【００１７】
また、本開示の一例による冷凍冷蔵庫は、一方向に開口部が設けられた箱体と、箱体の開口部を閉じて密閉空間が形成されるように配設された扉と、箱体と扉とから形成される密閉空間を冷却する冷却装置とを備える。箱体は、上記の断熱体の特徴のうち少なくともいずれか一つを有する断熱箱体で構成されていてもよい。このような構成により、優れた断熱性能を有する冷凍冷蔵庫が得られる。
【００１８】
また、本開示の一例による冷凍冷蔵庫は、一方向に開口部が設けられた箱体と、箱体の開口部を閉じて密閉空間が形成されるように配設された扉と、箱体と扉とから形成される密閉空間を冷却する冷却装置とを備える。扉は、上記の断熱体の特徴のうち少なくともいずれか一つを有する断熱扉で構成されていてもよい。このような構成により、優れた断熱性能を有する冷凍冷蔵庫が得られる。
【図面の簡単な説明】
【００１９】
【図１】図１は、本開示の実施の形態１における断熱扉の断面図である。
【図２】図２は、本開示の実施の形態１における断熱扉の製造方法を示す概略図である。
【図３】図３は、本開示の実施の形態２における冷凍冷蔵庫の断面図である。
【発明を実施するための形態】
【００２０】
以下、本開示の実施の形態の例を、図面を参照しながら説明する。なお、以下の実施の形態によって本開示が限定されるものではない。
【００２１】
（実施の形態１）
図１は、本開示の実施の形態１における断熱体である断熱扉の断面図である。図２は、本開示の実施の形態１における断熱体である断熱扉の製造方法を示す概略図である。
【００２２】
図１及び図２に示すように、本開示の実施の形態１の断熱扉１０１は、断熱扉１０１を形成する外側の外面材１０２と、内側の内面材１０３とを有する。また、本開示の実施の形態１の断熱扉１０１は、外面材１０２と内面材１０３とにより形成される閉ざされた空間を有する。また、本開示の実施の形態１の断熱扉１０１は、外面材１０２と内面材１０３との間の閉ざされた空間に発泡充填されて形成された発泡ポリウレタン樹脂１０４を有する。
【００２３】
次に、断熱扉１０１の製造方法を説明する（図２参照）。まず、第１の発泡剤と第２の発泡剤とをポリオール１０８に混合する。第１の発泡剤は、トランス−１，１，１，３−テトラフルオロプロペン（ＨＦＯ１２３４ｚｅ）である。ＨＦＯ１２３４ｚｅは、大気圧での沸点が−１８．９５℃であり、２５℃でのガスの熱伝導率が０．０１３６Ｗ／ｍＫである。第２の発泡剤は、シクロペンタンである。
【００２４】
次に、ミキシングヘッド１０７において、シクロペンタン１０５とＨＦＯ１２３４ｚｅ１０６とが混合されたポリオール１０８にポリイソシアネート１０９を混合し、外面材１０２の上に注入し、その後、すぐに内面材１０３を取り付けて、外面材１０２と内面材１０３との間の空間にシクロペンタン１０５及びＨＦＯ１２３４ｚｅ１０６が発泡し成形される。これにより、断熱扉１０１が製造される。
【００２５】
発泡成形は、内面材１０３及び外面材１０２が発泡ポリウレタン樹脂１０４の発泡圧で変形しないように、内面材１０３及び外面材１０２の発泡ポリウレタン樹脂１０４と逆側が、発泡治具により固定された状態（図示なし）で行われる。
【００２６】
なお、外面材１０２または内面材１０３のいずれか一方に、注入口を設け、注入口から、外面材１０２と内面材１０３とが予め取り付けられて形成された空間に、発泡ポリウレタン樹脂１０４を注入してもよい。ポリオール１０８には、予め、水、整泡剤及び触媒などが混合されていてもよい。
【００２７】
以上のように構成された本実施の形態の断熱扉１０１は、外面材１０２と内面材１０３との間に形成された空間を有する。また、本実施の形態の断熱扉１０１は、上記空間に充填発泡された発泡ポリウレタン樹脂１０４を有する。また、本実施の形態の断熱扉１０１において、発泡ポリウレタン樹脂１０４は、少なくとも、ポリオール１０８と、ポリイソシアネート１０９と、常温で液体の炭化水素である液状のシクロペンタン１０５と、大気圧下における沸点が１０℃以下のＨＦＯであるＨＦＯ１２３４ｚｅ１０６との混合物が、上記空間に注入されて、発泡し硬化したものである。
【００２８】
また、本実施の形態の断熱扉１０１は、二酸化炭素より気体状態での熱伝導率が低いＨＦＯ１２３４ｚｅ１０６が使用された発泡ポリウレタン樹脂１０４で構成されている。
【００２９】
このような構成により、発泡成形された発泡ポリウレタン樹脂１０４の熱伝導率が低くなり、断熱扉１０１の断熱性能を向上させることができる。
【００３０】
また、ＨＦＯ１２３４ｚｅ１０６の沸点は、約−１９℃であるが、二酸化炭素よりポリオール１０８成分に対する溶解度が高いため、発泡時に比較的緩やかに気化し、大きな気泡を生じることなく、発泡することができる。これにより、発泡ポリウレタン樹脂１０４の断熱性能を高めることができ、断熱扉１０１の断熱性能を向上させることができる。
【００３１】
なお、ＨＦＯ１２３４ｚｅ１０６の代わりに、ＨＦＯ１３３６ｍｚｚを用いてもよい。ＨＦＯ１３３６ｍｚｚは、ＨＦＯ１２３４ｚｅ１０６よりも更にガスの熱伝導率が低いため、発泡成形された発泡ポリウレタン樹脂１０４の熱伝導率が低くなり、断熱扉１０１の断熱性能を向上させることができる。
【００３２】
（実施の形態２）
図３は、本開示の実施の形態２における冷凍冷蔵庫の概略図である。
【００３３】
なお、本開示の実施の形態２の冷凍冷蔵庫の断熱扉の製造方法は、図２に示した実施の形態１の製造方法と同様であるので、ここでは説明は省略する。
【００３４】
図３に示すように、本開示の実施の形態２の冷凍冷蔵庫２０１は、１方向に開口部が設けられた断熱箱体２０２と、断熱箱体２０２の開口部を閉じるように配設された断熱扉２０３と、断熱箱体２０２と断熱扉２０３とから形成される密閉空間（収納室２０４）を冷却する冷却装置２０５とで構成されている。
【００３５】
断熱箱体２０２と断熱扉２０３とで形成される空間は、野菜室、冷蔵室、及び冷凍室などの収納室２０４として使用される。断熱扉２０３は、断熱箱体２０２の開口部を閉じるように、複数枚、配設されている。また、断熱箱体２０２には、複数の収納室２０４が形成されている。
【００３６】
少なくとも冷凍冷蔵庫２０１の一番上の収納室２０４である冷蔵室の断熱扉２０３は、扉を形成する外側の外面材１０２（図１参照）と、内側の内面材１０３（図１参照）と、外面材１０２と内面材１０３との間の略閉ざされた空間に発泡充填形成された発泡ポリウレタン樹脂１０４（図１参照）とから構成されている。内面材１０３は、発泡ポリウレタン樹脂１０４と接触する面とは反対側の面の外周部に設けられた凸部を有する。
【００３７】
冷蔵室において、使用し易いように、ペットボトル、ビン及び卵等のものを乗せる棚が、断熱扉２０３に設置されている。内面材１０３には、棚を固定するために必要な凸部が設けられている。なお、棚を固定するために凸部だけでなく凹部が設けられていてもよい。断熱扉２０３が閉じられたとき、内面材１０３の外周部の凸部は、冷蔵室内に収まり、冷蔵室内の冷気が外部に漏れることを抑制する。さらに、図示していないが、冷気漏れ抑制のため、凸部外周にガスケットなどを装着するとより効果的である。
【００３８】
冷却装置２０５は、圧縮機２０５ａと、凝縮器２０５ｂと、膨張手段（図示せず）と、蒸発器２０５ｃとから構成されている。凝縮器２０５ｂと蒸発器２０５ｃとの間には、キャピラリーチューブ及び膨張弁などの膨張部手段が配設されている。圧縮機２０５ａ、凝縮器２０５ｂ、及び、蒸発器２０５ｃは、互いに配管接続されて冷凍サイクルを構成している。この冷凍サイクルでつくられた冷気が、収納室２０４へ供給されて各収納室２０４内部を冷却する。
【００３９】
発泡ポリウレタン樹脂１０４は、上記実施の形態１と同様に、シクロペンタン１０５及びＨＦＯ１２３４ｚｅ１０６によって発泡成形されて構成されている。なお、断熱箱体２０２に発泡ポリウレタン樹脂１０４の原料を充填する場合、一般的に、断熱箱体２０２の背面または底面に注入口を設け、断熱箱体２０２を、その開口部を下にして設置して、鉛直または水平方向に原料を注入する。
【００４０】
以上のように構成された冷凍冷蔵庫２０１において、断熱箱体２０２及び断熱扉２０３は、上記実施の形態１で例示した断熱体１０１の特徴を少なくとも一つ有する断熱体で構成されている。具体的には、本実施の形態の断熱扉２０３は、外面材１０２と内面材との間の空間に充填発泡された発泡ポリウレタン樹脂１０４が、少なくとも、ポリオール１０８と、ポリイソシアネート１０９と、常温で液体の炭化水素である液状のシクロペンタン１０５と、大気圧下における沸点が１０℃以下のＨＦＯであるＨＦＯ１２３４ｚｅ１０６との混合物が、空間に注入されて、発泡し硬化して構成された断熱体で構成されている。
【００４１】
本開示の冷凍冷蔵庫２０１においては、従来使われていた二酸化炭素より気体状態での熱伝導率が低いＨＦＯ１２３４ｚｅ１０６が、断熱扉２０３を構成する発泡ポリウレタン樹脂１０４に使用されている。よって、このような構成により、発泡成形された発泡ポリウレタン樹脂１０４の熱伝導率が低くなり、断熱扉２０３の断熱性能を向上させることができる。また、ＨＦＯ１２３４ｚｅ１０６の沸点は−１９℃であるが、ＨＦＯ１２３４ｚｅ１０６は、二酸化炭素よりポリオール１０８成分に対する溶解度が高いため、発泡時に比較的緩やかに気化し、大きな気泡（ボイド）を生じることなく発泡することができる。これにより、発泡ポリウレタン樹脂１０４の断熱性能、及び、断熱扉２０３の断熱性能を高くすることができ、冷凍冷蔵庫２０１の断熱性能を向上させることができる。
【００４２】
なお、ＨＦＯ１２３４ｚｅの代わりに、Ｚ−１，１，１，４，４，４−ヘキサフルオロ−２−ブテン（ＨＦＯ１３３６ｍｚｚ）を用いてもよい。ＨＦＯ１３３６ｍｚｚは、大気圧での沸点が７℃であり、２５℃でのガスの熱伝導率が１０．５Ｗ／ｍＫである。ＨＦＯ１３３６ｍｚｚは、ＨＦＯ１２３４ｚｅ１０６よりも更にガスの熱伝導率が低いため、発泡成形された発泡ポリウレタン樹脂１０４の熱伝導率が低くなり、冷凍冷蔵庫２０１の断熱性能を向上させることができる。
【実施例】
【００４３】
以下に、冷凍冷蔵庫２０１に適用可能な発泡ポリウレタン樹脂のＨＦＯ１２３４ｚｅまたはＨＦＯ１３３６ｍｚｚの添加量に対する熱伝導率とボイドとの関係について、実施例及び比較例を挙げて説明する。【００４４】
評価は、冷凍冷蔵庫２０１から発泡ポリウレタン樹脂１０４を切り出し、熱伝導率及びボイドを評価することで行われる。【００４５】
ボイドとは、発泡ポリウレタン樹脂１０４の気泡の平均径より大きい気泡である。ボイドの数は、発泡ポリウレタン樹脂１０４を発泡方向に切断し、断面を観察して、ボイドの数を数えることにより測定したものである。冷凍冷蔵庫２０１の場合、発泡方向とは壁厚に垂直な方向のことである。【００４６】
実施例を（表１）に示す。【００４７】
【表１】
2018159430.tif 000003
【００４８】
ここで記載する添加量は、発泡ポリウレタン樹脂１０４に対する重量％である。実施例１〜実施例５は、第１の発泡剤として、ＨＦＯ１２３４ｚｅが用いられている。比較例１は、二酸化炭素の添加量が０．５ｗｔ％である。【００４９】
実施例１では、ＨＦＯ１２３４ｚｅの添加量が０．５ｗｔ％である。比較例１に対して、実施例１では、添加量が少ないため、ボイドの数は少ないが、熱伝導率はほとんど変化しない。【００５０】
実施例２では、ＨＦＯ１２３４ｚｅの添加量が１．０ｗｔ％である。この添加量では、比較例１に対して、ボイドの数は少なく、熱伝導率を約１ｍＷ／ｍＫ低くすることができる。【００５１】
実施例３では、ＨＦＯ１２３４ｚｅの添加量が５．０ｗｔ％である。この添加量では、比較例１に対して、ボイドの数は少なく、熱伝導率を約１ｍＷ／ｍＫ低くすることができる。【００５２】
実施例４では、ＨＦＯ１２３４ｚｅの添加量が１０．０ｗｔ％である。この添加量では、ボイドの数は実施例２及び実施例３よりは少し増える。熱伝導率は、比較例１に対して、約０．７ｍＷ／ｍＫ低くすることができる。【００５３】
実施例５では、ＨＦＯ１２３４ｚｅの添加量が１５．０ｗｔ％である。この添加量では、ボイドの数が増えてしまう。このため、熱伝導率が、比較例１に対して、０．５ｍＷ／ｍＫ高くなってしまう。【００５４】
総合的な評価としては、実施例２〜実施例４、つまり、ＨＦＯ１２３４ｚｅの添加量が１ｗｔ％以上１０％以下であることが好ましい。実施例２〜実施例４では、発泡ポリウレタン樹脂１０４のコア密度は、５０ｋｇ／ｍ３以下である。コア密度とは、発泡ポリウレタン樹脂１０４の表面のスキン層を除いた部分の密度のことである。【００５５】
以上の結果より、ＨＦＯ１２３４ｚｅの添加量が１ｗｔ％以上１０％以下にすることで、注入時に突沸することを抑えることができ、発泡ポリウレタン樹脂１０４に大きな気泡が生じることを低減することができるので、発泡ポリウレタン樹脂１０４の断熱性能を高めることができる。これにより、冷凍冷蔵庫２０１の断熱性能を向上させることができる。【００５６】
別の実施例を（表２）に示す。【００５７】
【表２】
2018159430.tif 000004
【００５８】
ここで記載する添加量は、発泡ポリウレタン樹脂１０４に対する重量％である。実施例６〜実施例１０は、第１の発泡剤として、ＨＦＯ１３３６ｍｚｚが用いられている。比較例１は、二酸化炭素の添加量が０．５ｗｔ％である。【００５９】
実施例６では、ＨＦＯ１３３６ｍｚｚの添加量が０．７ｗｔ％である。比較例１に対して、実施例６では、添加量が少ないため、ボイドの数は少ないが、熱伝導率は少ししか変化しない。【００６０】
実施例７では、ＨＦＯ１３３６ｍｚｚの添加量が１．４ｗｔ％である。この添加量では、比較例１に対して、ボイドの数は少なく、熱伝導率を約１．３ｍＷ／ｍＫ低くすることができる。【００６１】
実施例８では、ＨＦＯ１３３６ｍｚｚの添加量が７．０ｗｔ％である。この添加量では、比較例１に対して、ボイドの数は少なく、熱伝導率を約１．５ｍＷ／ｍＫ低くすることができる。【００６２】
実施例９では、ＨＦＯ１３３６ｍｚｚの添加量が１４．０ｗｔ％である。この添加量では、ボイドの数は実施例７及び８よりは少し増える。熱伝導率は、比較例１に対して、約１．２ｍＷ／ｍＫ低くすることができる。【００６３】
実施例１０では、ＨＦＯ１３３６ｍｚｚの添加量が２１．０ｗｔ％である。この添加量では、ボイドの数が増えてしまう。そのため、熱伝導率が、比較例１に対して、０．２ｍＷ／ｍＫ高くなってしまう。【００６４】
総合的な評価としては、実施例７〜実施例８、つまり、ＨＦＯ１３３６ｍｚｚの添加量が１．４ｗｔ％以上１４％以下であることが好ましい。実施例７〜実施例８では、発泡ポリウレタン樹脂１０４のコア密度は、５０ｋｇ／ｍ３以下である。コア密度とは、発泡ポリウレタン樹脂１０４の表面のスキン層を除いた部分の密度のことである。【００６５】
以上の結果より、ＨＦＯ１３３６ｍｚｚの添加量が１．４ｗｔ％以上１４％以下にすることで、注入時に突沸することを抑えることができ、発泡ポリウレタン樹脂１０４に大きな気泡が生じることを低減することができる。よって、発泡ポリウレタン樹脂１０４の断熱性能を高めることができる。これにより、冷凍冷蔵庫２０１の断熱性能を向上させることができる。
【産業上の利用可能性】
【００６６】
本開示は、発泡ポリウレタン樹脂の熱伝導率を低減することができるとともに、突沸による発泡時の大きな気泡の生成を低減することができ、断熱性能が向上された断熱体、断熱箱体、断熱扉、及び冷凍冷蔵庫を提供する。よって、冷凍冷蔵庫はもちろん、高い断熱性能を要する容器及び貯蔵庫などにも適用することができる。
【符号の説明】
【００６７】
１０１  断熱扉
１０２  外面材
１０３  内面材
１０４  発泡ポリウレタン樹脂
１０５  シクロペンタン
１０６  ＨＦＯ１２３４ｚｅ
１０８  ポリオール
１０９  ポリイソシアネート
２０１  冷凍冷蔵庫
２０２  断熱箱体
２０３  断熱扉
２０４  収納室
２０５  冷却装置
２０５ａ  圧縮機
２０５ｂ  凝縮器
２０５ｃ  蒸発器
【図１】
2018159430.tif 000005
【図２】
2018159430.tif 000006
【図３】
2018159430.tif 000007
【国際調査報告】
2018159430.tif 000008
2018159430.tif 000009
2018159430.tif 000010
2018159430.tif 000011